(57)【要約】      （修正有）【課題】紫外線の励起波長により異なる蛍光を発し、耐久性の高い蛍光発光体およびその製造方法の提供。【解決手段】Ｅｕを含むＣａＦ２結晶であって、波長がそれぞれ、３６５ｎｍ、２８５ｎｍ、２５４ｎｍの光を吸収して励起されたときに、それぞれ異なる蛍光を発するＣａＦ２結晶。Ｅｕ含有ＣａＦ２結晶の製造方法は、（１）結晶成長工程において、酸素を含む原料をＣａＦ２の原料中に混合させる方法。（２）結晶成長工程において、ＣａＦ２結晶から酸素を取り除くのに十分な量に満たない量のスカベンジャーを用いて真空中でＣａＦ２原料を溶融させる方法。（３）結晶成長工程後に、ＣａＦ２結晶から酸素を取り除くのに十分な量に満たない量のスカベンジャーを用いて真空中でＣａＦ２結晶のアニールを行う方法。（４）結晶成長工程後に、ＣａＦ２結晶を大気雰囲気中にてアニールを行う方法、の少なくともいずれかの方法を含むＣａＦ２結晶の製造方法【選択図】図１
2018095494.tif 000002
【特許請求の範囲】
【請求項１】
Ｅｕを含むＣａＦ２結晶であって、
波長３６５ｎｍの光を吸収して励起されたときと、波長２８５ｎｍの光を吸収して励起されたときと、波長２５４ｎｍの光を吸収して励起されたときで、それぞれ異なる蛍光を発することを特徴とするＣａＦ２結晶。
【請求項２】
Ｅｕを含むＣａＦ２結晶であって、
４４０ｎｍよりも短い波長の励起光を吸収すると４００ｎｍ〜５００ｎｍの範囲にピークのある蛍光を発し、
３００ｎｍよりも短い波長の励起光を吸収すると４００ｎｍ〜５００ｎｍの範囲にピークのある蛍光、並びに５６０ｎｍ〜５９０ｎｍの範囲にピークのある蛍光及び／又は６００ｎｍ〜６３０ｎｍの範囲にピークのある蛍光を発することを特徴とするＣａＦ２結晶。
【請求項３】
結晶中に酸素を含む請求項１又は２に記載のＣａＦ２結晶。
【請求項４】
前記Ｅｕの含有量が、前記結晶中に８．５ｃａｔ％以下である請求項１〜３のいずれか一項に記載のＣａＦ２結晶。 
【請求項５】
Ｅｕを含む化合物を含有するＣａＦ２の原料を溶融させて、冷却し結晶を得る結晶成長工程を含むＣａＦ２結晶の製造方法であって、
以下の（１）〜（４）の少なくともいずれかの方法を含むことを特徴とするＣａＦ２結晶の製造方法。
（１）該結晶成長工程において、酸素を含む原料を該ＣａＦ２の原料中に混合させる方法。
（２）該結晶成長工程において、該ＣａＦ２結晶から酸素を取り除くのに十分な量に満たない量のスカベンジャーを用いて真空中で該ＣａＦ２原料を溶融させる方法。
（３）該結晶成長工程後にアニール工程を含み、該アニール工程において、該ＣａＦ２結晶から酸素を取り除くのに十分な量に満たない量のスカベンジャーを用いて真空中で該ＣａＦ２結晶のアニールを行う方法。
（４）該結晶成長工程後にアニール工程を含み、該アニール工程において、ＣａＦ２結晶を大気雰囲気中にてアニールを行う方法。
【請求項６】
前記（３）のアニール工程における、前記ＣａＦ２結晶から酸素を取り除くのに十分な量に満たない量のスカベンジャーの添加量が、前記アニール工程に使用する装置内容積１Ｌに対し、０ｇ以上０．０１ｇ以下である請求項５に記載のＣａＦ２結晶の製造方法。
【請求項７】
前記（２）の結晶成長工程における、前記ＣａＦ２結晶から酸素を取り除くのに十分な量に満たない量のスカベンジャーの添加量が、ＣａＦ２の原料１００質量部に対して、０質量部以上０．３質量部未満である請求項５に記載のＣａＦ２結晶の製造方法。
【発明の詳細な説明】
【技術分野】
【０００１】
本発明は蛍光発光体に関するもので、紫外線を吸収することにより蛍光を発するＣａＦ２結晶及びその製造方法に関するものである。
【背景技術】
【０００２】
紫外線はそのエネルギーを生かして、樹脂硬化、殺菌、フォトリソグラフィなど様々な産業分野で利用されている。しかし、紫外線は人間の目で検知できる波長よりも短い電磁波であるため、産業に応用する際には、何らかの方法で紫外線を感知し、さらに人間が認識できる形に変換させる必要がある。
ＣａＦ２は紫外から赤外までの広い波長領域において透過率が大きい物質であるが、これにＥｕイオンを添加して、紫外線を吸収すると蛍光を発する蛍光発光材料として用いることが知られている。
特許文献１では、発光波長４２０〜４３０ｎｍにピークを持つ、青色発光するフッ化カルシウム結晶が記載されている。
また、特許文献２では、ユーロピウムがドープされたフッ化カルシウムが記載されており、ユーロピウムの濃度を変えることで、青色又は赤色の蛍光が得られることが記載されている。
【先行技術文献】
【特許文献】
【０００３】
【特許文献１】特開２００６−３６６１８号公報
【特許文献２】特開２００９−５１９６６号公報
【特許文献３】特開２００６−２０６３５９号公報
【発明の概要】
【発明が解決しようとする課題】
【０００４】
Ｅｕ（ユーロピウム）は、透明材料中に添加物として含有させる場合において、紫外線照射によって赤色や青色の蛍光を発することが知られている。特許文献２のように、Ｅｕの添加量などを調整して目的の色を発色する蛍光発光体を得ることが行われてきた。
近紫外線は波長毎に、概ね４００ｎｍ〜３１５ｎｍを紫外線Ａ波（ＵＶ−Ａ）、３１５ｎｍ〜２８０ｎｍを紫外線Ｂ波（ＵＶ−Ｂ）、２８０ｎｍ未満を紫外線Ｃ波（ＵＶ−Ｃ）として区別される。しかし、従来の蛍石にＥｕを添加した蛍光発光体においては、蛍光色は吸収される波長によらず、通常は青色や赤色といった単色である。特許文献３では、赤色又は青色に発光する焼結体が知られているが、３種類以上の蛍光を発する材料は知られていない。
一方、紫外線の照射により複数の蛍光色を発する有機材料も存在するが、母材の有機材料自体の紫外線に対する耐久性が低く、短期間の使用で劣化してしまうという問題があった。
本発明は上記従来技術に鑑みてなされたものであり、紫外線の励起波長により複数の異なる波長の蛍光を発し、耐久性の高い蛍光発光体を提供することを目的とする。
【課題を解決するための手段】
【０００５】
本発明は、Ｅｕを含むＣａＦ２結晶であって、
波長３６５ｎｍの光を吸収して励起されたときと、波長２８５ｎｍの光を吸収して励起されたときと、波長２５４ｎｍの光を吸収して励起されたときで、それぞれ異なる蛍光を発することを特徴とする。
また、本発明は、Ｅｕを含むＣａＦ２結晶であって、
４４０ｎｍよりも短い波長の励起光を吸収すると４００ｎｍ〜５００ｎｍの範囲にピークのある蛍光を発し、
３００ｎｍよりも短い波長の励起光を吸収すると４００ｎｍ〜５００ｎｍの範囲にピークのある蛍光、並びに５６０ｎｍ〜５９０ｎｍの範囲にピークのある蛍光及び／又は６００ｎｍ〜６３０ｎｍの範囲にピークのある蛍光を発することを特徴とする。
また、本発明は、Ｅｕを含む化合物を含有するＣａＦ２の原料を溶融させて、冷却し結晶を得る結晶成長工程を含むＣａＦ２結晶の製造方法であって、
以下の（１）〜（４）の少なくともいずれかの方法を含むことを特徴とするＣａＦ２結晶の製造方法に関する。
（１）該結晶成長工程において、酸素を含む原料を該ＣａＦ２の原料中に混合させる方法。
（２）該結晶成長工程において、該ＣａＦ２結晶から酸素を取り除くのに十分な量に満たない量のスカベンジャーを用いて真空中で該ＣａＦ２原料を溶融させる方法。
（３）該結晶成長工程後にアニール工程を含み、該アニール工程において、該ＣａＦ２結晶から酸素を取り除くのに十分な量に満たない量のスカベンジャーを用いて真空中で該ＣａＦ２結晶のアニールを行う方法。
（４）該結晶成長工程後にアニール工程を含み、該アニール工程において、ＣａＦ２結晶を大気雰囲気中にてアニールを行う方法。
【発明の効果】
【０００６】
本発明により、紫外線の励起波長により複数の異なる波長の蛍光を発し、耐久性の高い蛍光発光体を得ることができる。
【図面の簡単な説明】
【０００７】
【図１】実施例の蛍光発光体の励起波長と蛍光波長の測定結果を示す図
【図２】実施例の蛍光発光体の励起波長と蛍光波長の測定結果を示す図
【図３】実施例の蛍光発光体の可視光に対する透過率を示す図
【図４】比較例の焼結体の励起波長と蛍光波長の測定結果を示す図
【発明を実施するための形態】
【０００８】
本発明において、数値範囲を表す「○○以上××以下」や「○○〜××」の記載は、特に断りのない限り、端点である下限及び上限を含む数値範囲を意味する。
Ｅｕをドープした光透過材料は、紫外線を照射することにより蛍光を発することが知られている。材料中のＥｕイオンは紫外線の照射により励起され、その後基底状態に戻る際に蛍光を発する。材料中のＥｕのイオン価の状態により、紫外線により励起されたときの状態が異なると考えられるため、一つの材料中に複数の状態のＥｕイオンが存在すれば、複数の蛍光を発する材料が得られると考えられる。
そこで本発明者らは、鋭意検討を行った結果、ＣａＦ２結晶を製造する際の結晶成長の条件や、アニール条件を制御することで、紫外線の励起波長により異なる蛍光色を発する結晶が得られることを見出した。Ｅｕを含むＣａＦ２結晶の酸化状態を制御することで、結晶中にＥｕイオンを複数の状態で存在させることができるため、紫外線の励起波長により異なる蛍光色を発することが可能になると本発明者らは考えている。
【０００９】
本発明のＣａＦ２結晶は、波長３６５ｎｍの光を吸収して励起されたときと、波長２８５ｎｍの光を吸収して励起されたときと、波長２５４ｎｍの光を吸収して励起されたときで、それぞれ異なる波長域の蛍光を発する。
波長３６５ｎｍの光を吸収して励起されたときは、好ましくは４００ｎｍ〜５００ｎｍの範囲、より好ましくは４１０ｎｍ〜４４０ｎｍの範囲にピークのある蛍光を発する。
波長２８５ｎｍの光を吸収して励起されたときは、好ましくは４００ｎｍ〜５００ｎｍ（より好ましくは４１０ｎｍ〜４４０ｎｍ）の範囲にピークのある蛍光、並びに５６０ｎ
ｍ〜５９０ｎｍ（より好ましくは５７０ｎｍ〜５８０ｎｍ）の範囲にピークのある蛍光及び／又は６００ｎｍ〜６３０ｎｍ（より好ましくは６１０ｎｍ〜６２０ｎｍ）の範囲にピークのある蛍光を発する。
波長２５４ｎｍの光を吸収して励起されたときは、好ましくは４００ｎｍ〜５００ｎｍ（より好ましくは４１０ｎｍ〜４４０ｎｍ）の範囲にピークのある蛍光、並びに５６０ｎｍ〜５９０ｎｍ（より好ましくは５７０ｎｍ〜５８０ｎｍ）の範囲にピークのある蛍光及び／又は６００ｎｍ〜６３０ｎｍ（より好ましくは６１０ｎｍ〜６２０ｎｍ）の範囲にピークのある蛍光を発する。
【００１０】
また、本発明のＣａＦ２結晶は、４４０ｎｍよりも短い波長（好ましくは３００ｎｍ〜４２０ｎｍ）の励起光を吸収すると４００ｎｍ〜５００ｎｍ（好ましくは４１０ｎｍ〜４４０ｎｍ）の範囲にピークのある蛍光を発する。
また、３００ｎｍよりも短い波長（好ましくは２３０ｎｍ〜３００ｎｍ）の励起光を吸収すると４００ｎｍ〜５００ｎｍ（好ましくは４１０ｎｍ〜４４０ｎｍ）の範囲にピークのある蛍光、並びに５６０ｎｍ〜５９０ｎｍ（好ましくは５７０ｎｍ〜５８０ｎｍ）の範囲にピークのある蛍光及び／又は６００ｎｍ〜６３０ｎｍ（好ましくは６１０ｎｍ〜６２０ｎｍ）の範囲にピークのある蛍光を発する。
また、より好ましくは、２７０ｎｍ〜３００ｎｍの励起光を吸収すると４００ｎｍ〜５００ｎｍ（好ましくは４１０ｎｍ〜４４０ｎｍ）の範囲にピークのある蛍光及び５６０ｎｍ〜５９０ｎｍ（好ましくは５７０ｎｍ〜５８０ｎｍ）の範囲にピークのある蛍光を発し、２３０ｎｍ以上２７０ｎｍ未満の励起光を吸収すると４００ｎｍ〜５００ｎｍ（好ましくは４１０ｎｍ〜４４０ｎｍ）の範囲にピークのある蛍光及び６００ｎｍ〜６３０ｎｍ（好ましくは６１０ｎｍ〜６２０ｎｍ）の範囲にピークのある蛍光を発する。
本発明のＣａＦ２結晶は、Ｅｕを含む蛍光ガラスとは配位子が異なり、また透光性を有するＣａＦ２焼結体にみられるような結晶欠陥が多く存在していないため、Ｅｕイオンの結晶場が従来の蛍光体とは異なる状態にあると考えられる。そのためＥｕイオンのエネルギー順位が変化して電子遷移による発光する波長が変化し、蛍光ガラスや特許文献３に記載のような透光性ＣａＦ２焼結体では見られない、赤や青以外の５７５ｎｍ付近にピークを有する黄緑の光を発光しうるものと考えている。
【００１１】
なお、本発明のＣａＦ２結晶は、波長３００〜４４０ｎｍ（好ましくは３２０〜４２０ｎｍ）の励起光又は波長３６５ｎｍの励起光を吸収したとき、５３０ｎｍ〜５９０ｎｍ及び６００ｎｍ〜６３０ｎｍの範囲にピークのある蛍光が、実質的に観察されないことが好ましい。例えば、５３０ｎｍ〜５９０ｎｍ及び６００ｎｍ〜６３０ｎｍの範囲にピークのある蛍光のピーク強度が、４００〜５００ｎｍの範囲にピークのある蛍光のピーク強度の、好ましくは５％以下、より好ましくは２％以下である。
【００１２】
蛍光の測定には日立ハイテクノロジーズ製分光蛍光光度計Ｆ―７０００を用いることができる。なお、波長４００ｎｍ〜５００ｎｍ程度の蛍光は人の目には青色の蛍光として観察される。また、波長５３０ｎｍ〜５９０ｎｍ程度の蛍光は緑色〜黄緑に、６００ｎｍ〜６３０ｎｍ程度の蛍光は赤色に観察される。
本発明のＣａＦ２結晶は、組成が均一な結晶であることが好ましい。すなわち、構成する組成が同一でない結晶の混合物でないことが好ましい。
【００１３】
本発明のＣａＦ２結晶は、一般的なＣａＦ２結晶の製造方法に基づいて製造することができる。
一般的なＣａＦ２結晶の製造方法について、例えば、ブリッジマン法を例に説明する。なお、以下、ブリッジマン法による結晶製造の例について説明するが、ＣａＦ２結晶の製造方法はこれに限定されない。例えばＣＺ法やフローティングゾーン法など他の結晶育成方法を用いた場合においても、本発明と同様の特徴を持たせることが可能である。
【００１４】
ブリッジマン法によるＣａＦ２結晶の作製方法では、ＣａＦ２の顆粒や粉末を原料として用いる。さらに、得られる結晶の白濁の原因となる原料表面に吸着している水分や酸素を除去する目的で、スカベンジャーと呼ばれるＣａＦ２よりも低温で昇華しやすいＺｎＦ２などの添加物を混合する。これらを混合したものを、るつぼに投入したのち真空加熱装置に投入し、真空中（例えば、真空度５×１０−４Ｐａ〜５×１０−２Ｐａ）にて加熱溶融を行う（例えば、１４００〜１４５０℃、５〜２０時間）。これを徐冷していくと溶融されたＣａＦ２原料はるつぼ内で結晶として成長する（結晶成長工程）。
スカベンジャーとしては、ＺｎＦ２、ＰｂＦ２、ＢｉＦ３、ＮａＦ、ＬｉＦからなる群から選択される少なくとも一つを用いることができる。
【００１５】
次に、室温まで冷却したＣａＦ２結晶をるつぼから取り出し、再度真空装置内に投入し、結晶のひずみを緩和させるために、溶融時よりも低い温度（例えば、７００〜１１００℃）で真空加熱したのち徐冷することによりアニールを行う（アニール工程）。アニールにおいても結晶表面の酸化による失透を防ぐために、スカベンジャーを真空装置内に結晶と共に投入する。以上の工程にてＣａＦ２の結晶が得られるが、通常は、結晶中の酸素を除去してより高い透明性を得るために、十分な量のスカベンジャーを用いることと、より高真空な条件つまりより低い圧力雰囲気中における溶融及びアニールのプロセスが行われている。
【００１６】
本発明のＣａＦ２結晶は、例えば、上記製造方法において、以下のような手段を用いることで得ることができる。Ｅｕをドープさせるほかにも、意図的に十分な光透過性を維持できる程度の微量の酸素を結晶中に含有させうる方法が好ましい。
本発明は、Ｅｕを含む化合物を含有するＣａＦ２の原料を溶融させて、冷却し結晶を得る結晶成長工程を含むＣａＦ２結晶の製造方法であって、
以下の（１）〜（４）の少なくともいずれかの方法を含むことを特徴とする。
（１）該結晶成長工程において、酸素を含む原料を該ＣａＦ２の原料中に混合させる方法。
（２）該結晶成長工程において、該ＣａＦ２結晶から酸素を取り除くのに十分な量に満たない量のスカベンジャーを用いて真空中で該ＣａＦ２原料を溶融させる方法。
（３）該結晶成長工程後にアニール工程を含み、該アニール工程において、該ＣａＦ２結晶から酸素を取り除くのに十分な量に満たない量のスカベンジャーを用いて真空中で該ＣａＦ２結晶のアニールを行う方法。
（４）該結晶成長工程後にアニール工程を含み、該アニール工程において、ＣａＦ２結晶を大気雰囲気中にてアニールを行う方法。
【００１７】
結晶成長工程又はアニール工程の際に、スカベンジャーの量を少なく抑える又はスカベンジャーを用いない方法が挙げられる。当該方法は上記（２）又は（３）に該当する。このような方法により、意図的にフッ化物の原料表面に吸着していた酸素をＣａＦ２結晶中に残留させることができるため、紫外線の励起波長により異なる波長の蛍光を発する結晶が得られると考えられる。
結晶成長工程時における、ＣａＦ２結晶から酸素を取り除くのに十分な量に満たない量のスカベンジャーとしては、結晶成長工程でのスカベンジャーの添加量が、ＣａＦ２の原料１００質量部に対して、好ましくは０質量部以上０．３質量部未満であり、より好ましくは０質量部以上０．２質量部以下である。結晶成長工程でスカベンジャーを用いなくてもよい。
アニール工程時における、ＣａＦ２結晶から酸素を取り除くのに十分な量に満たない量のスカベンジャーとしては、アニール工程のスカベンジャーの添加量（ｇ）が、アニール工程に使用する装置内容積１Ｌに対し、好ましくは０ｇ以上０．０１ｇ以下であり、より好ましくは０．００３ｇ以下である。アニール工程でスカベンジャーを用いなくてもよい
。
アニール時の加熱時間としては、好ましくは０．５時間以上であり、より好ましくは１時間以上である。上限は特に制限されないが、１時間の結果と６時間の結果ではおおきな差はなく、好ましくは１０時間以下、より好ましくは６時間以下である。
【００１８】
また、アニールを真空雰囲気中ではなく大気雰囲気中で行う方法が挙げられる。当該方法は上記（４）に該当する。当該方法では、表面が薄く白濁した結晶が得られるが、その表面を研削して白濁部分を除去することで、本発明のＣａＦ２結晶を得ることができる。
【００１９】
さらに、上記（１）、酸素を含む原料をＣａＦ２の原料中に混合させる方法としては以下の通り。結晶成長工程においてＥｕをドープする際に、Ｅｕ２Ｏ３粉末をＣａＦ２原料に混合して結晶成長させる方法が挙げられる。またＥｕＦ３原料とＣａＦ２原料と他の酸化物（例えば、Ｃａ３（ＰＯ４）２、ＣａＯなど）を添加して結晶成長させる方法が挙げられる。
ＣａＦ２原料にＥｕ２Ｏ３などの酸化物を加える場合、酸化物の添加量は、酸化物の種類によっても異なるため特に制限されないが、ＣａＦ２原料及び酸化物の合計を基準として、好ましくは０．００１ｍｏｌ％以上１０ｍｏｌ％以下であり、より好ましくは０．０１ｍｏｌ％以上１ｍｏｌ％以下である。
酸素を含む原料としては、Ｅｕ２Ｏ３、Ｃａ３（ＰＯ４）２、ＣａＯからなる群から選択される少なくとも一つ以上が挙げられる。なお、当該（１）の方法では、結晶成長工程後にアニールを行ってもよいし、行わなくてもよい。
【００２０】
ＣａＦ２結晶において、Ｅｕの含有量は、Ｅｕを含むＣａＦ２結晶中に３０ｃａｔ％以下であることが好ましく、８．５ｃａｔ％以下がより好ましく、３．０ｃａｔ％以下であることがさらに好ましく、１．０ｃａｔ％以下であることが特に好ましい。下限についてはＩＣＰ発光分析で検出できない程度の微量でもよいため特に制限されないが、０．００１ｃａｔ％以上が好ましく、０．００５ｃａｔ％以上がより好ましい。なお本発明においてＥｕのカチオン％（ｃａｔ％）とは結晶中に含まれるＣａイオンとＥｕイオンの個数の合計に対する、Ｅｕのカチオンの個数の割合を％で示したものである。
結晶成長工程において、ＣａＦ２の原料にＥｕを含む化合物を含有させる方法としてはＥｕＦ３やＥｕ２Ｏ３を、ＣａＦ２原料と混合させる方法が挙げられる。ほかにも、Ｅｕを含むＣａＦ２結晶の原料を結晶成長させたるつぼを洗浄せずに、Ｅｕを混合させないＣａＦ２原料を投入して結晶成長させて、るつぼに付着していたＥｕをＣａＦ２結晶中に取り込ませる方法も挙げられる。このような方法でも添加される量としては十分である。
Ｅｕを含む化合物としては、ＥｕＦ３、Ｅｕ２Ｏ３、ＥｕＯ、ＥｕＣＯ３、Ｅｕ２（ＣＯ３）３からなる群から選択される少なくとも一つ以上が挙げられる。
【００２１】
結晶中のＥｕの含有量は、例えば、ＩＣＰ発光分光分析法で測定できる。
ＩＣＰ発光分光分析法での測定にはＶＩＳＴＡ−ＰＲＯ（バリアン製）を用いる。ＲＦパワーは１．２５ｋｗとし、プラズマガス（Ａｒ）の流量は１８．０ｌ／ｍｉｎ、キャリアガス（Ａｒ）の流量は１．５ｌ／ｍｉｎとする。測定用試料は、粉末にした結晶０．１ｇを硝酸水溶液（硝酸：水＝１：１）１０ｍｌに入れ、ホットプレートで１５０℃に加熱して溶解させた後、純水で１００ｍｌに希釈することにより作製する。濃度の算出には検量線法を用いる。
【００２２】
本発明のＣａＦ２結晶は、透明であることが好ましい。結晶が透明とは、４００ｎｍ〜８００ｎｍの可視領域での透過率を測定したとき、４２０ｎｍ以上のいずれの波長においても（好ましくは４２０ｎｍの波長において）７５％以上、好ましくは８０％以上の透過率を有することを基準とする。透過率の測定は、日立ハイテクノロジーズ製分光光度計Ｕ―３３００を用いて行うことができる。
透過性はアニールの際のスカベンジャーの量や、アニール温度、アニール時間、真空度、アニール後の結晶表面の研削の程度、などにより制御することができる。
【００２３】
本発明のＣａＦ２結晶は、酸素を含むことが好ましい。結晶が酸素を含むか否かは、結晶のＦＴ−ＩＲ測定により、酸素に起因する吸収が確認できるかどうかで判断できる。
ＦＴ―ＩＲの測定はサーモフィッシャーサイエンティフィック製ＮＩＣＯＬＥＴ６７００を用いる。酸素に起因する吸収としては、３６４０ｃｍ−１付近のＣａ―Ｏ―Ｈ結合に起因する振動による吸収や、１４１０ｃｍ−１付近のＣａ―Ｏ結合に起因する振動による吸収、などが挙げられる。
ＦＴ―ＩＲの測定方法は透過法で行うことが出来る。
【実施例】
【００２４】
以下、実施例及び比較例を用いて本発明をさらに詳細に説明する。実施例及び比較例の結果を表１に示す。ただし、本発明はこれらの実施例に何ら限定されるものではない。
【００２５】
〈実施例１〉
ＣａＦ２の顆粒（粒径サイズ０．１ｍｍ〜１０ｍｍ）に、ＥｕＦ３粉末原料（粉末粒径サイズ１μｍ〜５μｍ）をＥｕのカチオン％で０．０５ｃａｔ％、さらに、ＣａＦ２から酸素を除去する目的のスカベンジャーとしてＺｎＦ２を、ＣａＦ２の原料１００質量部に対して０．３質量部混合した。混合物を、カーボン製のるつぼに投入し、これを真空焼成装置内にセットし、真空度５．０×１０−３Ｐａまで排気を行った。
その後１００℃／ｈのスピードで昇温させ、ピーク温度１４５０℃において５時間保持し、融液を得た。ここから６℃／ｈのスピードで温度を１５０℃降下させたのち、１００℃／ｈのスピードで温度を室温まで降下させ、真空装置を大気開放し、ＣａＦ２の結晶を得た。
得られたＣａＦ２の結晶とスカベンジャーとしてＺｎＦ２とを再度真空焼成装置に投入して排気し、１．０×１０−３Ｐａの真空中で９００℃の温度にて１時間保持したのち５０℃／ｈのスピードで温度を降下させることによりアニールを行った。アニール時に使用したＺｎＦ２は、装置内容積１Ｌに対して０．００１５ｇ用いた。
アニールを行った後のＣａＦ２結晶をヘキ開することで厚さ４ｍｍに加工し、分光蛍光光度計で測定したところ、３１５ｎｍ〜４００ｎｍ付近の励起光では波長４３０（４００〜５００ｎｍ）ｎｍ近辺の青色の蛍光が測定された。
２８５ｎｍの励起光では、波長４３０（４００〜５００ｎｍ）ｎｍ近辺の青色の蛍光と、５７５ｎｍ付近の緑色の蛍光が観察された。
また、２５４ｎｍの励起光では波長４３０（４００〜５００ｎｍ）ｎｍ近辺の青色の蛍光と、６１５±１０ｎｍ付近の赤色の蛍光が観察された。この測定結果を図１に示す。蛍光測定には日立ハイテクノロジーズ製分光蛍光光度計Ｆ―７０００を用いた。
また、得られた結晶の処方及び物性を表１に示す。
【００２６】
このＣａＦ２結晶中のＥｕ濃度をＩＣＰ発光分光分析法にて測定したところ、投入した時の濃度０．０５ｃａｔ％に対して得られた結晶中のＥｕ濃度は０．０６ｃａｔ％であった。これは、原料を溶融した際にＣａＦ２が揮発により一部失われたために、相対的にＥｕ濃度が増加したためと考えられる。
さらに、このＣａＦ２結晶をＦＴ−ＩＲ測定を行ったところ、３６４０ｃｍ−１付近にてＣａ―Ｏ―Ｈ結合に起因する振動による吸収が確認され、この結晶中に酸素が含まれることがわかった。ＦＴ―ＩＲの測定はサーモフィッシャーサイエンティフィック製ＮＩＣＯＬＥＴ６７００を用いた。
このＣａＦ２結晶から酸素が検出されたのは、アニール時に酸素を除去する目的で用いたスカベンジャーのＺｎＦ２の使用量が少ないため、結晶の表面や装置内部に吸着していた水分や酸素が除去されずにＣａＦ２結晶内に残留したものであると推測される。また、
この微量な酸素の影響で、複数の状態のＥｕイオンが存在し、複数の蛍光を発するようになったと考えられる。
【００２７】
このＣａＦ２結晶にアズワン製ＳＬＵＶ−４紫外線ランプを用いて２５４ｎｍの紫外線を１５ｃｍの距離から２００時間照射し、耐久試験を行ったところ、透明性や蛍光発光強度などの変化は認められなかった。
さらに、真空装置によるアニールを、１０００℃の条件で行った場合も、同様の結晶を得ることができた。
【００２８】
〈実施例２〉
実施例１と同様に、ＣａＦ２の顆粒とＥｕＦ３粉末原料とスカベンジャーのＺｎＦ２を混合したものをカーボン製のるつぼにて溶融して結晶を得た。その後、真空装置は用いずに大気雰囲気にて９００の温度にて１時間保持したのち、室温まで徐冷することによってアニールを行った。
得られた結晶の表面が薄く白濁していたため、表面を研削して白濁部分を除去した後に、内部の透明なＣａＦ２結晶を厚さ５ｍｍに加工し、分光蛍光光度計で測定した。結果を表１に示す。
さらに、このＣａＦ２結晶をＦＴ−ＩＲ測定を行ったところ、３６４０ｃｍ−１付近にＣａ―Ｏ―Ｈ結合に起因する振動による吸収と１４１０ｃｍ−１付近にＣａ―Ｏ結合に起因する振動による吸収が確認され、この結晶中に酸素が含まれることがわかった。さらに、大気雰囲気でのアニールを、７００℃、１１００℃の条件で行ったが、いずれの温度で行った場合も、同様の結晶を得ることができた。
【００２９】
〈実施例３〉
ＣａＦ２の顆粒（粒径サイズ０．１ｍｍ〜１０ｍｍ）にＥｕ２Ｏ３粉末原料（粉末粒径サイズ１μｍ〜５μｍ）を、０．０１ｃａｔ％で混合し、スカベンジャーのＺｎＦ２は混合せずにカーボン製るつぼに投入した。実施例１と同様にこれを真空焼成装置内にセットし、真空度５．０×１０−３Ｐａまで排気を行った。その後１００℃／ｈのスピードで昇温させ、ピーク温度１４５０℃において５時間保持し、融液を得た。ここから６℃／ｈのスピードで温度を１５０℃降下させたのち、１００℃／ｈのスピードで温度を室温まで降下したら、真空装置を大気開放し、ＣａＦ２の結晶を得た。
このＣａＦ２の結晶をアニールせずに厚さ７ｍｍに加工し、分光蛍光光度計で測定した結果を図２に示す。また、得られた結晶の処方及び物性を表１に示す。
このＣａＦ２結晶は目視観察において透明であり、４００ｎｍ〜８００ｎｍの可視領域での透過率を測定した結果４２０ｎｍ以上のいずれの波長においても８０％以上の透過率であった。光透過率の測定結果を図３に示す。透過率の測定は、日立ハイテクノロジーズ製分光光度計Ｕ―３３００を用いた。
【００３０】
〈実施例４〉
ＣａＦ２の顆粒（粒径サイズ０．１ｍｍ〜１０ｍｍ）にＥｕＦ３粉末原料（粉末粒径サイズ１μｍ〜５μｍ）を、ＣａＦ２顆粒及びＥｕＦ３の総量を基準として０．０５ｃａｔ％混合し、さらにＣａ３（ＰＯ４）２をＣａＦ２の原料及びＣａ３（ＰＯ４）２の合計を基準として０．０１３ｍｏｌ％添加して混合し、スカベンジャーのＺｎＦ２は混合せずにカーボン製のるつぼに投入した。
これを真空焼成装置内にセットし、真空度５．０×１０−３Ｐａまで排気を行った。その後１００℃／ｈのスピードで昇温させ、ピーク温度１４５０℃において５時間保持し、融液を得た。ここから６℃／ｈのスピードで温度を１５０℃降下させたのち、１００℃／ｈのスピードで温度を室温まで降下したら、真空装置を大気開放し、ＣａＦ２の結晶を得た。アニールは行わなかった。
このＣａＦ２結晶を厚さ４ｍｍに加工し、分光蛍光光度計で測定した。結果を表１に示
す。
【００３１】
〈実施例５〉
ＣａＦ２の顆粒（粒径サイズ０．１ｍｍ〜１０ｍｍ）にＥｕＦ３粉末原料（粉末粒径サイズ１μｍ〜５μｍ）を、８．５ｃａｔ％混合するほかは実施例１と同様に、ＣａＦ２の顆粒、ＥｕＦ３粉末原料及びＺｎＦ２を混合し、結晶を得た。
得られた結晶は透明であったが、やや赤褐色を帯びていた。蛍光測定の結果を表１に示す。
【００３２】
〈実施例６〉
実施例６では、実施例３で使用したカーボンるつぼを洗浄せずに用いた。ＣａＦ２の顆粒（粒径サイズ０．１ｍｍ〜１０ｍｍ）とスカベンジャーとしてＺｎＦ２をＣａＦ２の原料１００質量部に対して０．３質量部添加して混合し、るつぼに投入した。ＥｕＦ３原料やＥｕ２Ｏ３は添加しなかった。るつぼを真空焼成装置内にセットし、真空度５．０×１０−３Ｐａまで排気を行った。その後１００℃／ｈのスピードで昇温させ、ピーク温度１４５０℃において５時間保持し、融液を得た。ここから６℃／ｈのスピードで温度を１５０℃降下させたのち、１００℃／ｈのスピードで温度を室温まで降下したら、真空装置を大気開放し、ＣａＦ２の結晶を得た。アニールは実施例２と同様に行った。
このＣａＦ２の結晶も分光蛍光光度計で測定した。結果を表１に示す。
また、このＣａＦ２結晶をＩＣＰ発光分析にて測定したところ、定量は不可能であったが微量のＥｕが検出された。このＥｕは実施例３での実験において、るつぼ内に付着していたものが混入したと考えられ、蛍光発光に起因するＣａＦ２中のＥｕはきわめて微量であっても有効であることがわかった。
【００３３】
〈比較例１〉
実施例１と同様に、ＣａＦ２の顆粒とＥｕＦ３粉末原料とＺｎＦ２を混合したものをカーボン製のるつぼにて溶融して結晶を得た。その後、得られたＣａＦ２の結晶とスカベンジャーのＺｎＦ２を再度真空焼成装置に投入して排気し、７．０×１０−４の真空中で１０００℃の温度にて２０時間保持した。その後−７℃／ｈのスピードで温度を降下させることによりアニールを行った。アニール時に使用したスカベンジャーのＺｎＦ２は、装置内容積１Ｌに対して０．１８ｇ用いた。
アニールを行った後のＣａＦ２結晶を厚さ６ｍｍに加工し、分光蛍光光度計で測定したところ、いずれも４３０（４００〜５００ｎｍ）ｎｍ近辺の青色の蛍光のみが観察された。結果を表１に示す。他の波長の蛍光はノイズ程度のものに限られ、複数の波長の蛍光は確認できなかった。これはＣａＦ２結晶を作製する際に一般的に用いられる量のスカベンジャーを使用しているため、ＣａＦ２結晶中の酸素が除去されて、Ｅｕは単一のイオン価のみが存在しているためと考えられる。
【００３４】
〈比較例２〉
ＣａＦ２の顆粒（粒径サイズ０．１ｍｍ〜１０ｍｍ）に添加するＥｕＦ３粉末原料（粉末粒径サイズ１μｍ〜５μｍ）を、３０ｃａｔ％とするほかは、実施例１と同じ条件にてＣａＦ２結晶を得た。アニールの条件も実施例１と同じくしてＣａＦ２結晶を得た。しかしこのＣａＦ２結晶は透明ではなく全体が白濁していた。
また、このＣａＦ２結晶を分光蛍光光度計で測定したところ、いずれも６１５±１０ｎｍ付近の赤色の蛍光のみが観察された。他の波長の蛍光はノイズ程度のものに限られ、複数の波長の蛍光は確認できなかった。結果を表１に示す。
【００３５】
〈比較例３〉
ＣａＦ２の顆粒（粒径サイズ０．１ｍｍ〜１０ｍｍ）にＥｕ２Ｏ３粉末原料（粉末粒径サイズ１μｍ〜５μｍ）を、０．０５ｃａｔ％混合し、さらにスカベンジャーとしてＺｎ
Ｆ２をＣａＦ２の原料１００質量部に対して０．３質量部添加して混合し、カーボン製のるつぼに投入した。実施例１と同様にこれを真空焼成装置内にセットし、真空度５．０×１０−３Ｐａまで排気を行った。その後１００℃／ｈのスピードで昇温させ、ピーク温度１４５０℃において５時間保持し、融液を得た。ここから６℃／ｈのスピードで温度を１５０℃降下させたのち、１００℃／ｈのスピードで温度を室温まで降下したら、真空装置を大気開放し、ＣａＦ２の結晶を得た。
このＣａＦ２の結晶をアニールせずに厚さ４ｍｍに加工し、分光蛍光光度計で測定したところ、いずれも４３０（４００〜５００）ｎｍ近辺の青色の蛍光のみが観察された。他の波長の蛍光はノイズ程度のものに限られ、複数の波長の蛍光は確認できなかった。結果を表１に示す。
これは原料としてＥｕ２Ｏ３の酸化物を用いているが、同時に添加したスカベンジャーのＺｎＦ２の働きにより、Ｅｕ２Ｏ３に含まれていた酸素が除去され、ＣａＦ２結晶中のＥｕは単一のイオン価のみが存在するようになったためと考えられる。
【００３６】
〈比較例４〉
実施例３で得られた、Ｅｕと酸素を含むＣａＦ２結晶を粉末状（粉末粒径サイズ１μｍ〜５μｍ）に粉砕し、これを金型に投入して１０００ｋｇ／ｃｍ２の圧力にてタブレット状に成形した。その後、ＺｎＦ２と真空焼成装置に投入して排気し、１．０×１０−３Ｐａの真空中で９００℃の温度にて１時間保持してＣａＦ２の焼結体を得た。真空焼成に使用したスカベンジャーのＺｎＦ２は、装置内容積１Ｌに対して０．００１５ｇ用いた。
得られた焼結体を分光蛍光光度計で測定したところ、３１５ｎｍ〜４００ｎｍ付近の励起光では波長４３０（４００〜５００ｎｍ）ｎｍ近辺の青色の蛍光が測定された。
２８５ｎｍの励起光においては、波長４３０（４００〜５００ｎｍ）ｎｍ近辺の青色の蛍光のみが観察され、５７５ｎｍ付近の緑色の蛍光は観察されなかった。
また、２５４ｎｍの励起光では波長４３０（４００〜５００ｎｍ）ｎｍ近辺の青色の蛍光と、６１５±１０ｎｍ付近の赤色の蛍光がわずかに観察された。この測定結果を図４に示す。
これは、焼結体は相対密度が低いため、相対密度１００％である結晶体とはＥｕイオンの結晶場が異なる状態にあると考えられ、結晶の時とＥｕイオンのエネルギー順位が変化し、電子遷移による発光の波長が変化したものと考えている。
【００３７】
【表１】
2018095494.tif 000003
※表中、（青）、（赤）は目視における色を示す。
ＵＶ−Ａとしては波長３６５ｎｍの光を用い、ＵＶ−Ｂとしては波長２８５ｎｍの光を用い、ＵＶ−Ｃとしては波長２５４ｎｍの光を用いた。
表中蛍光発光の数字１，２及び３は以下のことを示している。
１：４００ｎｍ〜５００ｎｍの範囲にピークのある発光がある
２：５６０ｎｍ〜５９０ｎｍの範囲にピークのある発光がある
３：６００ｎｍ〜６３０ｎｍの範囲にピークのある発光がある
【産業上の利用可能性】
【００３８】
以上、本発明のＣａＦ２結晶は、紫外線により励起されて蛍光を発し、紫外線の波長により蛍光の波長が変化するため、照射した紫外線の波長領域を区別することが可能となる。また、発光素子として用いると一つの素子で複数の発色が可能な光源として利用できる。本発明のＣａＦ２結晶は十分な光透過性を持ち、長期間の使用においても劣化しないため、長期間安定した性能を維持することができる。また、十分な光透過性を持ち加工も容易であるため種々の光学素子としての利用が可能であり、紫外線を利用する産業分野において有用である。
【図１】
2018095494.tif 000004
【図２】
2018095494.tif 000005
【図３】
2018095494.tif 000006
【図４】
2018095494.tif 000007